{
    "protocol": "将包含共聚物(i)和氨基树脂(ii)的组合物固化，从而制作固化物。共聚物(i)包含下述通式(1)、(2)及(3)所示的结构单元，氨基树脂(ii)为下述通式(7)所示的氨基树脂。氨基树脂的重量比(i)/(ii)在99/1至1/99的范围内。共聚物(i)的重均分子量为500至3,000,000，宜利用凝胶渗透色谱(GPC)测得。固化物中可以还包含无机粒子(iii)，其中共聚物(i)、氨基树脂(ii)及无机粒子(iii)的总重量设为100重量份，具体包含5至98重量份共聚物(i)、1至70重量份氨基树脂(ii)及1至90重量份无机粒子(iii)。The synthesis of hydrophilic polymers with functional groups involves the use of sulfonated copolymers and amino resins, ensuring a balanced incorporation of functional groups to enhance hydrophilicity and other desired properties.向羟基硅烷中配合三聚氰胺树脂和具有环氧基的硅化合物，或向羟基硅烷中配合环氧化合物和铝络合物，或向羟基硅烷中配合具有羟基的丙烯酸系聚合物进行乳液聚合。另有向烷氧基硅烷中配合苯乙烯磺酸系聚合物，或使具有磺酸基及烷氧基甲硅烷基的共聚物与烷氧基硅烷反应，或使具有磺酸基及环氧基的共聚物与烷氧基硅烷反应，以获得高亲水性的固化物形成的膜。本发明的聚合物合成包括以下步骤：1. 准备用于合成的共聚物(i)，该共聚物应在分子内至少包含磺酸基和环氧基、磺酸基和烷氧基甲硅烷基，或磺酸基和环氧基和烷氧基甲硅烷基。2. 结合氨基树脂(ii)，选择与共聚物(i)的重量比为99/1至1/99的范围。3. 如果需要，可以加入无机粒子(iii)，其中共聚物(i)、氨基树脂(ii)与无机粒子(iii)的总重量设为100重量份，并保持共聚物(i)与氨基树脂(ii)的恒定比例。4. 通过固化这些组分得到固化物，形成膜，膜的厚度应控制在0.01至300微米内。将在减压下脱气的483.3g甲醇装入反应烧瓶中，一边搅拌一边缓缓添加28.0g（0.424摩尔）纯度85wt%的KOH小片并使其完全溶解。接下来，分批装入89.9g（0.424摩尔）丙烯酰胺基-叔丁基磺酸进行中和（pH=7.2），制作含有丙烯酰胺基-叔丁基磺酸钾盐的中和混合物。然后，分别制备7.54g（0.0530摩尔）甲基丙烯酸缩水甘油酯、15.40g（0.0530摩尔）甲基丙烯酰氧基丙基三乙氧基硅烷和22.8g甲醇的混合液，以及1.15g作为聚合引发剂的过氧化-2-乙基己酸叔丁酯和11.5g甲醇的混合液。将它们经2小时分批装入得到的中和混合物中，在加热回流条件下反应（内温66°C），每次三分之一，装入结束后，继续在加热回流及搅拌条件下聚合8小时。冷却至室温后，过滤结晶析出的共聚物，再用300ml甲醇洗涤2次，然后在减压下（低于100mmHg）、50°C条件下充分干燥，得到86.0g白色的共聚物（收率67%）。将535.5g甲醇装入反应烧瓶中，边搅拌边缓慢添加23.6g (0.357摩尔)纯度85wt%的KOH小片，使其完全溶解。分批装入75.7g (0.357摩尔)ATBS，进行中和(pH=7.5)，制作含有ATBS-K的中和混合物。该中和混合物加热回流(内温63°C)，分批装入5.14g (0.036摩尔)GMA与0.13g作为聚合引发剂的过丁基-O的混合液，在加热回流下混合搅拌4.5小时进行聚合。冷却至室温后，过滤结晶析出的聚合物，用甲醇洗涤后，在减压下(低于100mmHg)及50°C的条件下干燥，直至不发生重量变化，得到88.8g白色的共聚聚合物'CH110901' (收率94%)。"
}